【手続補正書】
【提出日】平成18年3月20日(2006.3.20)
【手続補正１】
【補正対象書類名】特許請求の範囲
【補正対象項目名】全文
【補正方法】変更
【補正の内容】
【特許請求の範囲】
【請求項１】
Agを主成分とし、Nd，Sn，Gd，Inの少なくとも１種を合計で3.0 原子％超10原子％以下含有するAg合金反射膜を有していることを特徴とするレーザーマーキング用再生専用光情報記録媒体。
【請求項２】
前記Ag合金反射膜がBi，Sbの少なくとも１種を0.01〜３原子％含有する請求項１記載のレーザーマーキング用再生専用光情報記録媒体。
【請求項３】
前記Ag合金反射膜がMn，Cu，La，Znの少なくとも１種を20原子％以下含有する請求項１または２記載のレーザーマーキング用再生専用光情報記録媒体。
【手続補正２】
【補正対象書類名】明細書
【補正対象項目名】全文
【補正方法】変更
【補正の内容】
【発明の詳細な説明】
【発明の名称】レーザーマーキング用再生専用光情報記録媒体
【技術分野】
【０００１】
本発明は、レーザーマーキング用再生専用光情報記録媒体に関する技術分野に属し、特には、CD，DVD ，Blu-ray ，HD-DVD等の光情報記録媒体において、ディスク形成後にレーザー等を用いたマーキングを可能とするために、低熱伝導率、低溶融温度、高反射率、高耐食性を有する反射膜を備えたレーザーマーキング用再生専用光情報記録媒体に関する技術分野に属するものである。
【背景技術】
【０００２】
光ディスクにはいくつかの種類があるが、記録再生原理から大きくは、再生専用、追記型、書き換え型の３種類に分類される。
【０００３】
この中、再生専用ディスクは、図１に例示するように、透明プラスチック基体上に設けた凹凸のピットにより、製造時に記録データを形成した後にAl、Ag、Au等を母材とする反射膜層を設けた構造を有しており、データ読み出し時にはディスクに照射されたレーザー光の位相差や反射差を検出することにより、データの再生を行う。また、それぞれ個別の記録ピットを形成した上に反射膜層を設けた基材と半透明反射層を設けた基材の２枚の基材を張り合わせて２層に記録したデータを読み出すタイプもある。片面でこの記録再生方式では、データは読み出し専用（書き込み、変更不可）であり、該方式を採る光ディスクとしては、CD-ROM、DVD-ROM などが挙げられる。なお、図１は断面構造を示す模式図であって、図１において、符番の１はポリカーボネイト基体、２は半透明反射層（Au，Ag合金，Si）、３は接着層、４は全反射膜層（Ag合金）、５はUV硬化樹脂保護層を示すものである。
【０００４】
このような再生専用の光ディスクでは、あらかじめディスク形成時に情報のパターンを形成したスタンパによるプレス加工でディスクを大量生産することから、ディスク個別にIDをつけることは困難であった。しかしながら、ディスクの不正コピーの防止、商品流通のトレーサビリティの向上、付加価値の向上等の目的から、再生専用光ディスクにおいてもレベルゲート方式や BCA（Burst Cutting Area）方式など、ディスク形成後に、専用の装置を用いてディスク一枚毎のIDを記録したディスクが規格化され始めている。このIDのマーキングは、現状では主に製造後のディスクにレーザー光を照射して、反射膜のAl合金を溶融し、反射膜に穴をあけることにより記録を行うという方法により行われている。
【０００５】
再生専用の光ディスクの反射膜としては、これまで一般構造材として流通量が多く、そのため安価な JIS6061（Al-Mg 系合金）を中心としたAl合金が広く使用されてきた。
【０００６】
しかしながら、上記6061系Al合金はレーザーマーキング加工を前提とした材料でないことから、下記のような課題を残している。
【０００７】
即ち、熱伝導率が高く、マーキングに高いレーザーパワー要し、そのため基材であるポリカーボネート基板や接着層にダメージを与えるという問題点と、耐食性が低く、レーザーマーキングを行った場合、マーキングあとに空洞が出来るため、その後の恒温恒湿試験において反射膜の腐食が発生するという問題点がある。
【０００８】
また、記録型の光ディスクでは、より高反射率なAg合金が広く使用されている。しかしながら、Ag合金を反射膜として使用する場合、Agの耐熱性の低さから、高温でAg膜が凝集し、反射率が低下するという問題があり、耐久性の向上などのため、各種の提案がなされている。例えば、特開２００２−１５４６４号公報では、Agに希土類元素を0.1 〜３原子％含有させることでAgの結晶粒成長（凝集）を抑制する技術が開示されている。また、特開２００４−１３９７１２号公報では、AgにBi又はSbを含有させることで、高い熱伝導率を維持したまま、高い反射率・耐久性を向上させる技術が開示されている。
【０００９】
また、Ag合金の熱伝導率の低減に関しても、特開平４−２５４４０号公報や、特開平４−２８０３２号公報には、Agに合金元素を添加して熱伝導率を低減する方法が示されている。しかしながら、これらの反射膜も、レーザー照射により膜を溶融・除去することを前提として検討されていないため、膜の熱伝導率の低下と同時に溶融温度の低下を同時に果たすことが可能なレーザーマーキング用Ag合金として十分な要求特性を満たすものは未だ提供されていないのが現状である。
【特許文献１】特開２００２−１５４６４号公報
【特許文献２】特開２００４−１３９７１２号公報
【特許文献３】特開平４−２５４４０号公報
【特許文献４】特開平４−２８０３２号公報
【発明の開示】
【発明が解決しようとする課題】
【００１０】
以上述べたように、レーザーマーキングに対応したAg合金には、低熱伝導率、低溶融温度、高耐食性、耐熱性が必要とされる。
【００１１】
現状、再生専用の光ディスクでは、反射膜には6061系Al合金が使用されているが、本合金は熱伝導率、耐食性で上記レーザーマーキングには対応が困難である。
【００１２】
本発明はこのような事情に着目してなされたものであって、その目的は、再生専用光ディスクにおけるレーザーマーキングが容易にできる光情報記録用Ag合金反射膜を備えた光情報記録媒体を提供しようとするものである。
【課題を解決するための手段】
【００１３】
本発明者らは、上記目的を達成すべく鋭意研究を行った結果、Agに対して特定の合金元素を特定量含有させたAg合金薄膜が低い熱伝導率、低い溶融温度、高い耐食性を有し、レーザーマーキングに適した光情報記録用反射膜として好適な反射薄膜層（金属薄膜層）であるとの知見を得た。本発明はこのような知見に基づきなされたものであり、本発明によれば上記目的を達成することができる。
【００１４】
このようにして完成され上記目的を達成することができた本発明は、光情報記録媒体に係わり、特許請求の範囲の請求項１〜３記載の光情報記録媒体（第１〜３発明に係る光情報記録媒体）であり、それは次のような構成としたものである。
【００１５】
即ち、請求項１記載の光情報記録媒体は、Agを主成分とし、Nd，Sn，Gd，Inの少なくとも１種を合計で3.0 原子％超10原子％以下含有するAg合金反射膜を有していることを特徴とするレーザーマーキング用再生専用光情報記録媒体である〔第１発明〕。
【００１６】
請求項２記載の光情報記録媒体は、前記Ag合金反射膜がBi，Sbの少なくとも１種を0.01〜３原子％含有する請求項１記載のレーザーマーキング用再生専用光情報記録媒体である〔第２発明〕。
【００１７】
請求項３記載の光情報記録媒体は、前記Ag合金反射膜がMn，Cu，La，Znの少なくとも１種を20原子％以下含有する請求項１または２記載のレーザーマーキング用再生専用光情報記録媒体である〔第３発明〕。
【００１８】
【００１９】
【００２０】
【００２１】
【００２２】
【００２３】
【発明の効果】
【００２４】
本発明に係る光情報記録媒体でのAg合金反射膜によれば、再生専用光ディスクにおけるレーザーマーキングが容易にできる。本発明に係る光情報記録媒体は、かかるAg合金反射膜を有し、再生専用光ディスクにおけるレーザーマーキングを好適に行うことができる。
【発明を実施するための最良の形態】
【００２５】
前述したように、レーザーマーキングに適したAg合金薄膜では、低い熱伝導率、低い溶融温度、高い耐食性を有することが必要である。
【００２６】
本発明者らは、Agに種々の元素を添加したAg合金スパッタリングターゲットを製作し、これらターゲットを使用してスパッタリング法により種々の成分・組成のAg合金薄膜を形成し、その組成及び反射薄膜層としての特性を調べ、以下〔下記(1) 〜(3) 〕のことを見いだした。
【００２７】
(1) AgにNd，Sn，Gd，Inから選ばれる少なくとも１種（即ち、１種以上）を合計で3.0 原子％（at％）超10原子％（at％）以下添加することにより、溶融温度（液相線温度）を上げることなく、熱伝導率を低減できる。この元素の添加量が3.0 at％（以降、単に％ともいう）以下の場合には、熱伝導率の低減効果が少なく、10at％超の場合には、反射率の低下が大きい。これらを3.0 at％超10at％以下添加することにより、熱伝導率・溶融温度を低減できるとともに、反射膜の耐久性を向上させることができる。具体的には、マーキング後の恒温恒湿試験において反射膜の腐食や凝集が発生し難く、恒温恒湿試験で高温高湿環境下に保持した後の反射率低下（以降、恒温恒湿試験での腐食や凝集による反射率低下ともいう）を抑制することができる。
【００２８】
(2) 上記のようにAgにNd，Sn，Gd，Inの１種以上を合計で3.0 at％超10at％以下添加するとともに、更に、Bi，Sbの１種以上を添加することにより、恒温恒湿試験での腐食や凝集による反射率低下を大幅に抑制することが出来るが、合金化による反射率低下の観点から、これらは３at％までの（以下の）添加が良い。また、0.01at％未満では合金化による効果が小さい。これらの元素の好ましい下限値は0.1 at％であり、好ましい上限値は2.0 at％である。
【００２９】
(3) 更にMn，Cu，La，Znの添加により、熱伝導率を大きく低下させることができるが、合金化による反射率低下の観点から20at％まで（以下）の添加が適当である。ただし、これらの元素については反射膜の耐久性向上の効果は小さい。これら元素の効果を有効に発揮させるためには好ましくは0.1 at％以上、更に好ましくは1.0 at％以上の添加が望まれる。
【００３０】
以上のような知見に基づいて本発明は完成されたものであり、前述のような構成の光情報記録媒体としている。
【００３１】
このようにして完成された本発明に係る光情報記録媒体は、Agを主成分とし、Nd，Sn，Gd，Inの少なくとも１種を合計で3.0 at％超10at％以下含有するAg合金反射膜を有していることを特徴とするレーザーマーキング用再生専用光情報記録媒体である〔第１発明〕。      
【００３２】
この光情報記録媒体でのAg合金反射膜は、前記(1) のことからわかるように、Nd，Sn，Gd，Inの少なくとも１種を合計で3.0 at％超10at％以下含有することにより、溶融温度（液相線温度）を上げることなく、熱伝導率を低減できるとともに、反射膜の耐久性を向上させることができる。
【００３３】
従って、本発明に係る光情報記録媒体でのAg合金反射膜は、低熱伝導率、低溶融温度、高耐食性を有することができ、レーザーマーキングに良好に対応でき、光情報記録用反射膜として好適に用いることができる。即ち、溶融温度が低いので、レーザーマーキングを容易にすることができ、また、熱伝導率が低いので、レーザーマーキングに際して、レーザー出力が低くてよく（レーザー出力を過大にする必要がなく）、このため過大レーザー出力によるディスク構成材（ポリカーボネイト基板や接着層）の熱ダメージが起こらず、更に、耐食性に優れているので、恒温恒湿試験においてレーザーマーキングあとに発生した空洞中に侵入した水分による腐食や凝集による反射率低下を抑制し得る。
【００３４】
本発明に係る光情報記録媒体でのAg合金反射膜において、更にBi，Sbの少なくとも１種を0.01〜３at％含有するようにした場合、前記(2) のことからわかるように、恒温恒湿試験での腐食や凝集による反射率低下をより大幅に抑制することが出来る〔第２発明〕。
【００３５】
本発明に係る光情報記録媒体でのAg合金反射膜において、更にMn，Cu，La，Znの少なくとも１種を20at％以下含有するようにした場合、前記(3) のことからわかるように、熱伝導率をより大きく低下させることができる〔第３発明〕。
【００３６】
本発明において、光情報記録媒体でのAg合金反射膜の膜厚については、10nm〜200nm とすることが望ましく、更には20nm〜100nm とすることが望ましい。この理由を以下説明する。レーザーによるマーキングは膜厚の薄い方が容易であると考えられるが、膜厚10nm未満と膜が薄い場合には光が透過して、反射率が低下するので、膜厚10nm以上であることが望ましく、更には20nm以上であることが望ましい。一方、膜厚200nm 超と膜厚が厚いとAg合金反射膜を溶融させるためにレーザーが与えるエネルギーを大きくする必要があり、マークの形成が困難になるので、膜厚200nm 以下であることが望ましく、更には100nm 以下であることが望ましい。また、膜厚の増加と共に表面平滑性が低下し、膜厚200nm 超の場合には光が散乱されやすくなり、高い信号出力が得られなくなるため、膜厚200nm 以下とすることが望ましく、更には100nm 以下とすることが望ましい。
【００３７】
本発明に係る光情報記録媒体は、前述のようなAg合金反射膜を有していることとしている。この光情報記録媒体は、レーザーマーキングを好適に行うことができる。このため、過大レーザー出力によるディスク構成材（ポリカーボネイト基板や接着層）の熱ダメージがなく、また、耐食性に優れていることから、恒温恒湿試験での腐食や凝集による反射率低下が生じ難く、かかる点において優れた特性を有することができる。
【００３８】
本発明に係る光情報記録媒体は、上記のように優れた特性を有することができるので、レーザーマーキング用として特に好適に用いることができる。
【００３９】
Agを主成分とし、Nd，Sn，Gd，Inの少なくとも１種を合計で3.0 at％超10at％以下含有するAg合金スパッタリングターゲットによれば、本発明の第１発明に係る光情報記録媒体でのAg合金反射膜を形成させることができる。
【００４０】
上記Ag合金スパッタリングターゲットにおいて、更にSbを0.01〜３at％含有するようにした場合は、本発明の第２発明に係る光情報記録媒体でのAg合金反射膜の中、Sbを0.01〜３at％含有するものを形成させることができる。上記Ag合金スパッタリングターゲットにおいて、更にBiを0.03〜10at％含有するようにした場合は、本発明の第２発明に係る光情報記録媒体でのAg合金反射膜の中、Biを0.01〜３原子％含有するものを形成させることができる。なお、前記Nd，Sn，Gd，Inや前記Sbの場合、ターゲット中に添加された元素量がそのまま薄膜中の含有量に反映されるが、上記Biの場合には、薄膜中のBi量はターゲット中のBi量の数十％程度に減少してしまうので、上記のようなターゲット組成（含有量）となる。
【００４１】
上記Ag合金スパッタリングターゲットにおいて、更にMn，Cu，La，Znの少なくとも１種を20at％含有するようにした場合は、本発明の第３発明に係る光情報記録媒体でのAg合金反射膜を形成させることができる。なお、Mn，Cu，La，Znの場合、ターゲット中に添加された元素量がそのまま薄膜中の含有量に反映される。
【実施例】
【００４２】
本発明の実施例および比較例について、以下説明する。なお、本発明はこの実施例に限定されるものではなく、本発明の趣旨に適合し得る範囲で適当に変更を加えて実施することも可能であり、それらはいずれも本発明の技術的範囲に含まれる。
【００４３】
〔例１〕
Ag-Nd （Ndを含有するAg合金）薄膜、Ag-Sn （Snを含有するAg合金）薄膜、Ag-Gd （Gdを含有するAg合金）薄膜、Ag-In （Inを含有するAg合金）薄膜、及び、Ag-Nd-Sn（NdとSnを含有するAg合金）薄膜を作製し、Nd，Sn，Gd，Inの添加量（含有量）と薄膜の溶融温度、熱伝導率、反射率の関係を調べた。
【００４４】
上記薄膜は、次のようにして作製した。即ち、ＤＣマグネトロンスパッタにより、ガラス基板（コーニング#1737 ，基板サイズ：直径50mm、厚さ１mm）上に、Ag-Nd 薄膜、Ag-Sn 薄膜、Ag-Gd 薄膜、Ag-In 薄膜、あるいは、Ag-Nd-Sn薄膜を作製（成膜）した。このとき、成膜条件は、基板温度：22℃，Arガス圧：２mTorr ，成膜速度：５nm/sec，背圧：＜５×10-6Torrである。スパッタリングターゲットとしては、各種添加元素のチップを純Agターゲット上に配置した複合ターゲットを用いた。
【００４５】
薄膜の溶融温度は、次のようにして測定した。厚さ１μm に成膜したAg合金薄膜（Ag-Nd 薄膜、Ag-Sn 薄膜、Ag-Gd 薄膜、Ag-In 薄膜、Ag-Nd-Sn薄膜）を基板より剥離し、約５mg収集したものを示差熱測定器を用いて測定した。このとき昇温時の溶け終わり温度と降温時の固まり始め温度の平均値を溶融温度とした。熱伝導率については、厚さ100nm で作製したAg合金薄膜の電気抵抗率から換算した。反射率については、波長405nm における反射率を測定して求めた。なお、反射率の測定は、成膜後のAg合金薄膜および恒温恒湿試験（環境試験）後のAg合金薄膜について行った。この恒温恒湿試験（環境試験）の条件は、温度80℃，湿度90％RHで保持時間は100hとした。
【００４６】
上記測定（調査）の結果を表１に示す。なお、この表１において、組成の欄におけるAg-Nd 、Ag-Sn 、Ag-Gd 、Ag-In 、Ag-Nd-SnのNd量、Sn量、Gd量、In量はat％（原子％）での値である。即ち、Ag-X・Ndは、X at％のNdを含有するAg合金（Ag-Nd 合金）薄膜、Ag-Y・Snは、Y at％のSnを含有するAg合金（Ag-Sn 合金）薄膜、Ag-Z・Gdは、Z at％のGdを含有するAg合金（Ag-Gd 合金）薄膜、Ag-W・Inは、W at％のInを含有するAg合金（Ag-In 合金）薄膜のことである。例えば、Ag-5.0Ndは、Ndを5.0 at％含有するAg合金のことである。
【００４７】
表１からわかるように、Nd量、Sn量、Gd量、In量の増加とともに熱伝導率が低下している。また、これらの元素量（添加量）の増加とともに溶融温度も低下している。
【００４８】
これらの元素量（添加量）が合計で3.0 at％以下の場合には、十分に低い熱伝導率が得られていない。これらの元素量が合計で10at％超の場合には、十分に高い反射率が得られていない。
【００４９】
これらの結果から、Nd量、Sn量、Gd量、In量の添加量（含有量）は、合計で3.0 at％超10at％以下とする必要があり、更に3.2 〜８at％とすることが望ましいことがわかる。
【００５０】
〔例２〕
Ag-5.0Nd-Bi 薄膜（Ndを5.0 at％含有すると共に、Biを含有するAg合金よりなる薄膜）およびAg-5.0Nd-Sb 薄膜（Ndを5.0 at％含有すると共に、Sbを含有するAg合金よりなる薄膜）を作製し、Bi，Sbの添加量と薄膜の熱伝導率、反射率の関係を調べた。
【００５１】
上記薄膜は次のようにして作製した。即ち、ＤＣマグネトロンスパッタにより、ガラス基板（コーニング#1737 ，基板サイズ：直径50mm、厚さ１mm）上に、Ag-5.0Nd-Bi 薄膜、Ag-5.0Nd-Sb 薄膜を作製（成膜）した。このとき、成膜条件は、基板温度：22℃，Arガス圧：２mTorr ，成膜速度：５nm/sec，背圧：＜ 5×10-6Torrである。スパッタリングターゲットとしては、各種添加元素のチップを純Agターゲット上に配置した複合ターゲットを用いた。
【００５２】
熱伝導率については、厚さ100nm で作製したAg合金薄膜の電気抵抗率から換算して求めた。反射率については、波長405nm における反射率を測定して求めた。なお、反射率の測定は、成膜後のAg合金薄膜および恒温恒湿試験（環境試験）後のAg合金薄膜について行った。この恒温恒湿試験の条件は、温度80℃，湿度90％RHで保持時間は100hとした。
【００５３】
上記測定（調査）の結果を表２に示す。なお、この表２において、組成の欄におけるAg-5.0Nd-Bi のBi量、Ag-5.0Nd-Sb のSb量はat％（原子％）での値である。即ち、Ag-5.0Nd-A・Biは、5.0 at％のNdを含有すると共にA at％のBiを含有するAg合金（Ag-Nd-Bi合金）薄膜のことである。例えば、Ag-5.0Nd-1.0Biは、Ndを5.0 at％含有すると共にBiを1.0 at％含有するAg合金のことである。
【００５４】
表２からわかるように、Bi，Sbの添加により環境試験後の反射率の低下（恒温恒湿試験での腐食や凝集による反射率低下）が抑制されている。これらの元素量（添加量）が0.01at％未満の場合には、この反射率低下の抑制の効果が小さいが、0.01at％以上の場合には、この反射率低下の抑制の効果が大きい。
【００５５】
反射率は添加量を多くするにしたがって低下している。3.0 at％超の場合には、反射率が極めて低くなっている。
【００５６】
これらの結果から、Bi量、Sb量の添加量（含有量）は、0.01〜3.0 at％とすることが望ましいことがわかる。
【００５７】
〔例３〕
Ag-3.2Nd-(La，Mn，Cu，Zn）薄膜（Ndを3.2 at％含有するとともに、La，Mn，Cu，Znの１種を含有するAg合金よりなる薄膜）、及び、Ag-1.0Nd-5.0Sn-Cu 薄膜（Ndを1.0 at％、Snを5.0 at％含有するとともに、Cuを含有するAg合金よりなる薄膜）を作製し、La，Mn，Cu，Znの添加量と薄膜の熱伝導率、反射率の関係を調べた。
【００５８】
上記薄膜は次のようにして作製した。即ち、ＤＣマグネトロンスパッタにより、ガラス基板（コーニング#1737 ，基板サイズ：直径50mm、厚さ0.7mm ）上に、Ag-3.2Nd-(La，Mn，Cu，Zn）薄膜、Ag-1.0Nd-5.0Sn-Cu 薄膜を作製（成膜）した。このとき、成膜条件は、前記例２の場合と同様である。スパッタリングターゲットとしては、各種添加元素のチップを純Agターゲット上に配置した複合ターゲットを用いた。
【００５９】
薄膜の溶融温度は次のようにして測定した。厚さ１μm に成膜したAg合金薄膜を基板より剥離し、約５mg収集したものを示差熱測定器を用いて測定した。このとき昇温時の溶け終わりの温度と降温時の固まり始めの温度の平均値を溶融温度とした。熱伝導率については、厚さ100nm で作製したAg合金薄膜の電気抵抗率から換算した。反射率については、波長405nm における反射率を測定して求めた。
【００６０】
上記測定（調査）の結果を表３に示す。なお、この表３において、組成の欄におけるAg-3.2Nd-(La，Mn，Cu，Zn）のLa量、Mn量、Cu量、Zn量、及び、Ag-1.0Nd-5.0Sn-Cu のCu量は、at％（原子％）での値である。即ち、Ag-3.2Nd-B・La (又はMn，Cu，Zn）は、3.2 at％のNdを含有すると共にB at％のLa (又はMn，Cu，Zn）を含有するAg合金〔Ag-Nd- (La，Mn，Cu，Zn）合金〕薄膜のことである。例えば、Ag-3.2Nd-5.0Laは、Ndを3.2 at％含有すると共にLaを5.0 at％含有するAg合金のことである。
【００６１】
表３からわかるように、La，Mn，Cu，Znの添加により熱伝導率が大きく低下している。反射率は、これらの元素量（添加量）の増加とともに低下している。20at％超の場合には、反射率が極めて低くなっている。
【００６２】
これらの結果から、La，Mn，Cu，Znの添加量（含有量）は、20at％以下とすることが望ましいことがわかる。
【００６３】
【表１】
2006054032.tif 000001
【００６４】
【表２】
2006054032.tif 000002
【００６５】
【表３】
2006054032.tif 000003
【００６６】
なお、以上の例においては、Nd，Sn，Gd，Inはそのいずれかを添加（単独添加）するか或いはNdとSnを添加（複合添加）し、また、Bi，Sbはそのいずれかを添加（単独添加）し、また、La，Mn，Cu，Znはそのいずれかを添加（単独添加）したが、NdとSnの組み合わせ以外の２種以上を添加（複合添加）した場合も、Bi及びSbを添加（複合添加）した場合も、La，Mn，Cu，Znの２種以上を添加（複合添加）した場合も、以上の例の場合と同様の傾向の結果が得られる。
【産業上の利用可能性】
【００６７】
本発明に係る光情報記録媒体は、再生専用光ディスクにおけるレーザーマーキングが容易にできるので、再生専用光ディスクの光情報記録媒体として好適に用いることができる。
【図面の簡単な説明】
【００６８】
【図１】再生専用光ディスクの断面構造を示す模式図である。
【符号の説明】
【００６９】
１--ポリカーボネイト基体、２--半透明反射層（Au，Ag合金，Si）、３--接着層、
４--全反射膜層（Ag合金）、５--UV硬化樹脂保護層。